(57)【特許請求の範囲】
【請求項１】
０．５〜３重量％のアンモニウム塩を含むｐＨ５．０〜８．５の第１水溶液に蛋白繊維品を含浸して３０〜６０℃で２０〜６０分処理する工程と、
６〜１２重量％の形態安定化剤と０．１〜１２重量％の第１プロテインを含むｐＨ３〜９の第２水溶液に前記第１水溶液で処理した蛋白繊維品を含浸する工程と、
前記第２水溶液に含浸した蛋白繊維品を１００〜１３０℃で乾燥する工程と、
０．５〜２．０重量％の有機酸と０．１〜１．２重量％の第２プロテインを含むｐＨ１〜３の第３水溶液に前記乾燥した蛋白繊維品を含浸して１５〜３５℃で１０〜６０分処理する工程と、
０．１〜１．５重量％のアルカリ剤を含むｐＨ７．５〜９．５の第４水溶液に前記第３水溶液で処理した蛋白繊維品を含浸して３０〜５０℃で１０〜６０分処理する工程と
を含む蛋白繊維品の処理方法。
【請求項２】
アンモニウム塩が炭酸水素アンモニウム、炭酸アンモニウム、硫酸水素アンモニウム、硫酸アンモニウム、リン酸一アンモニウム、リン酸二アンモニウム及びリン酸三アンモニウムを少なくとも１種含む請求項１記載の処理方法。
【請求項３】
形態安定化剤が亜硫酸水素ナトリウム、チオグリコール酸アンモニウム、モノエタノールアミンバイサルファイト、亜リン酸及び二酸化チオ尿素を少なくとも１種含む請求項１記載の処理方法。
【請求項４】
第１プロテインが絹フィブロイン、獣毛ケラチン及び獣毛ケラトースを少なくとも１種含む請求項１記載の処理方法。
【請求項５】
有機酸がマレイン酸、無水マレイン酸及びテトラチオン酸を少なくとも１種含む請求項１記載の処理方法。
【請求項６】
第２プロテインが絹フィブロイン、獣毛ケラチン及び獣毛ケラトースを少なくとも１種含む請求項１記載の処理方法。
【請求項７】
アルカリ剤がアンモニア水、炭酸水素ナトリウム及びリン酸水素二ナトリウムを少なくとも１種含む請求項１記載の処理方法。
【発明の詳細な説明】
【０００１】
【発明の属する技術分野】
本発明は羊毛などの蛋白繊維製品の処理方法に関する。更に詳しくは蛋白繊維品に防縮性と水系洗濯に対する寸法安定性を付与する処理方法に関するものである。
【０００２】
【従来の技術】
現在、工業化されている天然蛋白繊維品の防縮加工法として次の方法が知られている。
▲１▼塩素系酸化剤を用いた獣毛繊維のスケールを除去する方法、▲２▼プロテアーゼ等のタンパク質分解酵素を用いて獣毛繊維のスケールを除去することにより獣毛繊維に防縮性を付与する方法、▲３▼ポリウレタン等を用いた樹脂加工により蛋白繊維表面を被覆して繊維相互の動きを抑止する処理方法、▲４▼獣毛繊維に減圧下でプラズマ処理を施し、獣毛繊維表面を親水化して各種防縮剤との親和性を向上させる方法、▲５▼オゾンを用いて獣毛繊維のスケールを酸化除去する方法。
【０００３】
【発明が解決しようとする課題】
しかし、上記▲１▼の方法は繊維本体に致命的なダメージを与える危険性を伴っており、またオゾン層の破壊やダイオキシンの発生による環境破壊の可能性があり、更に作業者の健康障害を引き起こす可能性が高いため、早急な代替法の開発が要望されている。上記▲２▼の方法は獣毛繊維に対する酵素の反応性が低いために高い減量率が得られず、酵素処理に非常に長い時間を要し、著しい強度低下が生じるなどの問題がある。上記▲３▼の方法で処理した場合には、蛋白繊維品の風合が硬くなり、その色相が変化するという問題がある。また上記▲４▼の方法は減圧下での処理工程を経なければならず、減圧に長時間を要し、しかも減圧処理のための密閉空間が必要となる等の理由により、実用化が困難であるという問題がある。更に上記▲５▼の方法は、上記▲１▼の方法と同様に、繊維本体の損傷・強度低下を招くことが懸念される。
本発明の目的は、塩素系酸化剤、酵素、樹脂を使用せず、羊毛等の獣毛繊維のスケールを除去することなく、またオゾンやプラズマによる処理を行うことなく、低温で蛋白繊維品に防縮性を付与する処理方法を提供することにある。
【０００４】
【課題を解決するための手段】
請求項１に係る発明は、０．５〜３重量％のアンモニウム塩を含むｐＨ５．０〜８．５の第１水溶液に蛋白繊維品を含浸して３０〜６０℃で２０〜６０分処理する工程と、６〜１２重量％の形態安定化剤と０．１〜１２重量％の第１プロテインを含むｐＨ３〜９の第２水溶液に前記第１水溶液で処理した蛋白繊維品を含浸する工程と、第２水溶液に含浸した蛋白繊維品を１００〜１３０℃で乾燥する工程と、０．５〜２．０重量％の有機酸と０．１〜１．２重量％の第２プロテインを含むｐＨ１〜３の第３水溶液に前記乾燥した蛋白繊維品を含浸して１５〜３５℃で１０〜６０分処理する工程と、０．１〜１．５重量％のアルカリ剤を含むｐＨ７．５〜９．５の第４水溶液に前記第３水溶液で処理した蛋白繊維品を含浸して３０〜５０℃で１０〜６０分処理する工程とを含む蛋白繊維品の処理方法である。
【０００５】
請求項１に係る方法によれば、第１水溶液で処理すると、本来疎水性である蛋白繊維表面のエピクチクルが親水化される。また第２水溶液で処理すると、ジスルフィド結合の開裂と再結合が起こり、続いて第１水溶液でエッチングされたエピクチクルが補修されるとともに、第１プロテインの付与により蛋白繊維品の風合が改善される。また第３水溶液で処理すると、蛋白繊維品にアンチセット性が付与され、第２プロテインで蛋白繊維品のスケールを被覆することにより、チクチク感が減少し、吸湿性が改善される。この結果、第１水溶液から第３水溶液での処理の相乗効果により、蛋白繊維品表面のスケールが立ち上がりにくくなり、蛋白繊維品の防縮性が改善される。最後に第４水溶液で処理すると、第３水溶液による処理で酸性となった蛋白繊維品がアルカリ剤により中性化される。
【０００６】
【発明の実施の形態】
本発明の蛋白繊維品を構成する蛋白繊維は、羊毛、カシミヤ、アルパカ、アンゴラ、モヘヤ等の獣毛繊維、又は家蚕、野蚕等の繭から得られる絹繊維である。蛋白繊維品としては、これらの繊維から作られるバラ毛、トップ、糸、織物、編物、不織布等がある。本発明の蛋白繊維品は蛋白繊維１００％である必要はなく、他の繊維、例えば綿繊維、麻繊維等のセルロース繊維、レーヨン、アセテート、ナイロン、ポリエステル、アクリル等の化学繊維との混紡、混織、混編を行った繊維品を含む。この場合蛋白繊維を少なくとも１０重量％含む。
本発明の第１水溶液は、０．５〜３重量％、好ましくは０．８〜１．５重量％のアンモニウム塩を含むｐＨ５．０〜８．５、好ましくはｐＨ７．５〜８．５の水溶液である。上記アンモニウム塩が０．５重量％未満ではエピクチクル改質の効果が十分に達せされず、３重量％を越えた場合には薬品が過剰となる。アンモニウム塩としては、炭酸水素アンモニウム、炭酸アンモニウム、硫酸水素アンモニウム、硫酸アンモニウム、リン酸一アンモニウム、リン酸二アンモニウム及びリン酸三アンモニウム等が例示される。これらを単独又は組合せて用いる。この第１水溶液に蛋白繊維品を含浸して３０〜６０℃、好ましくは３５〜５０℃で２０〜６０分、好ましくは２０〜４５分処理する。処理温度及び処理時間が上限値を越えると、処理が不均一になり、下限値未満になると処理不足になる。
【０００７】
本発明の第２水溶液は、６〜１２重量％、好ましくは６〜１０重量％の形態安定化剤と０．１〜１２重量％、好ましくは５〜１０重量％の第１プロテインを含むｐＨ３〜９、好ましくはｐＨ７．５〜８．５の水溶液である。上記形態安定化剤が６重量％未満では蛋白繊維品の形態が安定化せず、１２重量％を越えると蛋白質繊維が脆化する。形態安定化剤としては、亜硫酸水素ナトリウム、チオグリコール酸アンモニウム、モノエタノールアミンバイサルファイト、亜リン酸、二酸化チオ尿素等が例示される。これらを単独又は組合せて用いる。上記第１プロテインが０．１重量％未満では補修不良、風合不良の不具合を生じ、１２重量％を越えると薬品が過剰になる。第１プロテインとしては、絹フィブロイン、獣毛ケラチン、獣毛ケラトース等が例示される。第１水溶液で処理した蛋白繊維品をこの第２水溶液に含浸した後、１００〜１３０℃、好ましくは１１０〜１３０℃で１〜１０分、好ましくは３〜１０分乾燥する。処理温度及び処理時間が上限値を越えると、蛋白質繊維の風合が不良になり、下限値未満では薬品の反応が不十分になる。
【０００８】
本発明の第３水溶液は、０．５〜２．０重量％、好ましくは０．５〜１．０重量％の有機酸と０．１〜１．２重量％、好ましくは０．２〜０．８重量％の第２プロテインを含むｐＨ１〜３、好ましくはｐＨ１．８〜２．５の水溶液である。上記有機酸が０．５重量％未満ではセット不良になり、１．２重量％を越えた場合には未反応の薬品が残る。有機酸としては、マレイン酸、無水マレイン酸、テトラチオン酸等が例示される。これらを単独又は組合せて用いる。上記第２プロテインが０．１重量％未満ではピリングが発生し、１．２重量％を越えた場合には未反応の薬品が残る。第２プロテインとしては、絹フィブロイン、獣毛ケラチン、獣毛ケラトース等が例示される。第２プロテインと第１プロテインとが同一でもよい。第２水溶液で処理した蛋白繊維品をこの第３水溶液に含浸して１５〜３５℃、好ましくは２０〜３０℃で１０〜６０分、好ましくは２０〜４５分処理する。処理温度及び処理時間が上限値を越えると繊維が損傷し、下限値未満では薬品の反応が不十分にになる。
【０００９】
本発明の第４水溶液は、０．１〜１．５重量％、好ましくは０．１〜０．５重量％のアルカリ剤を含むｐＨ７．５〜９．５、好ましくはｐＨ９〜９．５の水溶液である。上記アルカリ剤が０．１重量％未満では中和反応が十分でなく、１．５重量％を越えると蛋白質繊維が脆化する。アルカリ剤としては、アンモニア水、炭酸水素ナトリウム、リン酸水素二ナトリウム等が例示される。これらを単独又は組合せて用いる。この第４水溶液に蛋白繊維品を含浸して３０〜５０℃、好ましくは３５〜４５℃で１０〜６０分、好ましくは１０〜３０分処理する。処理温度及び処理時間が上限値を越えると蛋白質繊維の風合が不良になり、下限値未満では中和が不十分になる。
【００１０】
【実施例】
次に本発明の実施例を比較例とともに説明する。
＜実施例１＞
梳毛先染シャツ地（羊毛８０％、ラム２０％）を用意した。浸透洗浄精練剤（ツヤック(株)２１−ＤＦ−１０）０．５重量％とアンモニウム塩である炭酸水素アンモニウム１０ｇ／ｌ（１．０重量％）を含むｐＨ８．０の第１水溶液に上記シャツ地を含浸し、４０℃で３０分間処理した。
次いで形態安定化剤である亜硫酸水素ナトリウム１２重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したシャツ地を拡布した状態で上記第２水溶液に０．２分間含浸した後、マングルで脱液し、１１０℃で５分間乾燥した。
次に有機酸である無水マレイン酸６ｇ／ｌ（０．６重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記シャツ地を含浸し、２５℃で３０分間処理した。
更にアルカリ剤であるアンモニア水２ｇ／ｌ（０．２重量％）を含む第４水溶液に上記シャツ地を含浸し、４０℃で３０分間処理した。
【００１１】
＜実施例２＞
実施例１と同じ梳毛先染シャツ地を用意し、実施例１と同じ第１水溶液に実施例１と同様に上記シャツ地を含浸して処理した。
次いで形態安定化剤であるチオグリコール酸アンモニウム１０重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したシャツ地を拡布した状態で上記第２水溶液に０．２分間含浸した後、マングルで脱液し、１１０℃で５分間乾燥した。
次に実施例１と同じ第３水溶液に実施例１と同様に上記シャツ地を含浸して処理した。更に実施例１と同じ第４水溶液に実施例１と同様に上記シャツ地を含浸して処理した。
【００１２】
＜実施例３＞
実施例１と同じ梳毛先染シャツ地を用意した。浸透洗浄精練剤（ツヤック(株)２１−ＤＦ−１０）０．５重量％とアンモニウム塩である硫酸アンモニウム１０ｇ／ｌ（１重量％）を含むｐＨ５．４の第１水溶液に上記シャツ地を含浸し、４０℃で３０分間処理した。
次いで実施例１と同じ第２水溶液を用意し、上記硫酸アンモニウムを含む第１水溶液で処理したシャツ地を実施例１と同様に上記第２水溶液に含浸した後、脱液し乾燥した。
次に有機酸であるテトラチオン酸５ｇ／ｌ（０．５重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記シャツ地を含浸し、２５℃で３０分間処理した。更に実施例１と同じ第４水溶液に実施例１と同様に上記シャツ地を含浸して処理した。
【００１３】
＜実施例４＞
実施例１と同じ梳毛先染シャツ地を用意した。第１水溶液の処理を３０℃で２０分間にした以外は、実施例１と同様に処理した。
【００１４】
＜比較例１＞
実施例１と同じ梳毛先染シャツ地を用意した。実施例１において、第１水溶液による処理を行わない以外、実施例１と同じ第２水溶液、第３水溶液及び第４水溶液を用いて実施例１と同様に上記シャツ地を処理した。
【００１５】
＜比較例２＞
実施例１と同じ梳毛先染シャツ地を用意した。実施例１において、第２水溶液による処理を行わない以外、実施例１と同じ第１水溶液、第３水溶液及び第４水溶液を用いて実施例１と同様に上記シャツ地を処理した。
【００１６】
＜実施例５＞
梳毛後染ボタニーサージ（羊毛１００％）を用意した。浸透洗浄精練剤（ツヤック(株)２１−ＤＦ−１０）０．５重量％とアンモニウム塩である炭酸水素アンモニウム１５ｇ／ｌ（１．５重量％）を含むｐＨ８．０の第１水溶液に上記ボタニーサージを含浸し、４０℃で３０分間処理した。
次いで形態安定化剤である亜リン酸８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したボタニーサージを拡布した状態で上記第２水溶液に０．２分間含浸した後、マングルで脱液し、１１０℃で５分間乾燥した。
次に有機酸である無水マレイン酸６ｇ／ｌ（０．６重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記ボタニーサージを含浸し、２５℃で３０分間処理した。
更にアルカリ剤であるアンモニア水２ｇ／ｌ（０．２重量％）を含む第４水溶液に上記ボタニーサージを含浸し、４０℃で３０分間処理した。
【００１７】
＜実施例６＞
実施例５と同じ梳毛後染ボタニーサージを用意した。浸透洗浄精練剤（ツヤック(株)２１−ＤＦ−１０）０．５重量％とアンモニウム塩である炭酸アンモニウム１０ｇ／ｌ（１．０重量％）を含むｐＨ８．０の第１水溶液に上記ボタニーサージを含浸し、４０℃で３０分間処理した。
次いで形態安定化剤である二酸化チオ尿素１０重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したボタニーサージを拡布した状態で上記第２水溶液に０．２分間含浸した後、マングルで脱液し、１１０℃で５分間乾燥した。
次に有機酸であるマレイン酸８ｇ／ｌ（０．８重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記ボタニーサージを含浸し、２５℃で３０分間処理した。
更にアルカリ剤であるアンモニア水２ｇ／ｌ（０．２重量％）を含む第４水溶液に上記ボタニーサージを含浸し、４０℃で３０分間処理した。
【００１８】
＜実施例７＞
実施例５と同じ梳毛後染ボタニーサージを用意した。浸透洗浄精練剤（ツヤック(株)２１−ＤＦ−１０）０．５重量％とアンモニウム塩である硫酸アンモニウム１５ｇ／ｌ（１．５重量％）を含むｐＨ５．４の第１水溶液に上記ボタニーサージを含浸し、４０℃で３０分間処理した。
次いで形態安定化剤である亜リン酸８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したボタニーサージを拡布した状態で上記第２水溶液に０．２分間含浸した後、マングルで脱液し、１１０℃で５分間乾燥した。
次に有機酸である無水マレイン酸６ｇ／ｌ（０．６重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記ボタニーサージを含浸し、２５℃で３０分間処理した。
更にアルカリ剤である炭酸水素ナトリウム１ｇ／ｌ（０．１重量％）を含む第４水溶液に上記ボタニーサージを含浸し、４０℃で３０分間処理した。
【００１９】
＜実施例８＞
実施例５と同じ梳毛後染ボタニーサージを用意した。浸透洗浄精練剤（ツヤック(株)２１−ＤＦ−１０）０．５重量％とアンモニウム塩である炭酸水素アンモニウム１５ｇ／ｌ（１．５重量％）を含むｐＨ８．０の第１水溶液に上記ボタニーサージを含浸し、４０℃で３０分間処理した。
次いで形態安定化剤であるチオグリコール酸アンモニウム８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したボタニーサージを拡布した状態で上記第２水溶液に０．２分間含浸した後、マングルで脱液し、１１０℃で５分間乾燥した。
次に有機酸であるテトラチオン酸６ｇ／ｌ（０．６重量％）と第２プロテインであるケラトース溶液（中日本繊維工業協同組合  プロティキュートＦＣＬ）５ｍｌ／ｌ（０．５重量％）と浸透洗浄精練剤（ツヤック(株)２１−ＤＦ−１０）０．５重量％を含むｐＨ１．８の第３水溶液に上記ボタニーサージを含浸し、２５℃で３０分間処理した。
更にアルカリ剤であるアンモニア水２ｇ／ｌ（０．２重量％）を含む第４水溶液に上記ボタニーサージを含浸し、４０℃で３０分間処理した。
【００２０】
＜比較例３＞
実施例５と同じ梳毛後染ボタニーサージを用意した。実施例５において、第１水溶液による処理を行わない以外、実施例５と同じ第２水溶液、第３水溶液及び第４水溶液を用いて実施例５と同様に上記ボタニーサージを処理した。
【００２１】
＜比較例４＞
実施例５と同じ梳毛後染ボタニーサージを用意した。実施例５において、第２水溶液による処理を行わない以外、実施例５と同じ第１水溶液、第３水溶液及び第４水溶液を用いて実施例５と同様に上記ボタニーサージを処理した。
【００２２】
＜実施例９＞
紡毛先染ツイード（羊毛８２％、ナイロン６％、アクリル１０％、ウレタン２％）を用意した。浸透洗浄精練剤（ツヤック(株)２１−ＤＦ−１０）０．５重量％とアンモニウム塩である硫酸水素アンモニウム１０ｇ／ｌ（１．０重量％）を含むｐＨ８．０の第１水溶液に上記ツイードを含浸し、４０℃で３０分間処理した。
次いで形態安定化剤である亜硫酸水素ナトリウム８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、第１水溶液で処理したツイードを拡布した状態で上記第２水溶液に０．２分間含浸した後、マングルで脱液し、１１０℃で５分間乾燥した。
次に有機酸であるマレイン酸１０ｇ／ｌ（１重量％）と第２プロテインであるケラトース溶液（中日本繊維工業協同組合  プロティキュートＦＣＬ）８ｍｌ／ｌ（０．８重量％）と浸透洗浄精練剤（ツヤック(株)２１−ＤＦ−１０）０．５重量％を含むｐＨ１．８の第３水溶液に上記ツイードを含浸し、２５℃で３０分間処理した。
更にアルカリ剤であるアンモニア水２ｇ／ｌ（０．２重量％）を含む第４水溶液に上記ツイードを含浸し、４０℃で３０分間処理した。
【００２３】
＜実施例１０＞
実施例９と同じ紡毛先染ツイードを用意した。浸透洗浄精練剤（ツヤック(株)２１−ＤＦ−１０）０．５重量％とアンモニウム塩である炭酸水素アンモニウム１０ｇ／ｌ（１．０重量％）を含むｐＨ８．０の第１水溶液に上記ツイードを含浸し、４０℃で３０分間処理した。
次いで形態安定化剤であるモノエタノールアミンバイサルファイト８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、上記炭酸水素アンモニウムを含む第１水溶液で処理したツイードを拡布した状態で上記第２水溶液に０．２分間含浸した後、マングルで脱液し、１１０℃で５分間乾燥した。
次に実施例９と同じ第３水溶液に上記ツイードを含浸し、実施例９と同様に処理した。更に実施例９と同じ第４水溶液に上記ツイードを含浸し、実施例９と同様に処理した。
【００２４】
＜実施例１１＞
実施例９と同じ紡毛先染ツイードを用意した。浸透洗浄精練剤（ツヤック(株)２１−ＤＦ−１０）０．５重量％とアンモニウム塩である炭酸アンモニウム１０ｇ／ｌ（１．０重量％）を含むｐＨ８．０の第１水溶液に上記ツイードを含浸し、４０℃で３０分間処理した。
次いで形態安定化剤である二酸化チオ尿素８重量％と第１プロテインである絹フィブロイン（大和化学(株)ＣＳ−ＴＣ）１０重量％と特殊アミノ変性シリコーン（大和化学(株)ＳＴ−Ｂ）５重量％と浸透洗浄精練剤（ツヤック(株)２１−ＤＦ−１０）０．５重量％を含む２０℃でｐＨ８．４の第２水溶液を用意し、炭酸アンモニウム第１水溶液で処理したツイードを拡布した状態で上記第２水溶液に０．２分間含浸した後、マングルで脱液し、１１０℃で５分間乾燥した。
次に実施例９と同じ第３水溶液に上記ツイードを含浸し、実施例９と同様に処理した。更に実施例９と同じ第４水溶液に上記ツイードを含浸し、実施例９と同様に処理した。
【００２５】
＜実施例１２＞
実施例９と同じ紡毛先染ツイードを用意した。実施例１０と同じ第１水溶液に上記ツイードを含浸し、実施例１０と同様に処理した。次いで実施例１０と同じ第２水溶液に上記第１水溶液で処理したツイードを実施例１０と同様に含浸した後、脱液して乾燥した。
次に有機酸であるテトラチオン酸１０ｇ／ｌ（１重量％）と第２プロテインであるケラトース溶液（中日本繊維工業協同組合  プロティキュートＦＣＬ）８ｍｌ／ｌ（０．８重量％）と浸透洗浄精練剤（ツヤック(株)２１−ＤＦ−１０）０．５重量％を含むｐＨ１．８の第３水溶液に上記ツイードを含浸し、２５℃で３０分間処理した。
更にアルカリ剤である炭酸水素ナトリウム１ｇ／ｌ（０．１重量％）を含む第４水溶液に上記ツイードを含浸し、４０℃で３０分間処理した。
【００２６】
＜比較例５＞
実施例９と同じ紡毛先染ツイードを用意した。実施例９において、第１水溶液による処理を行わない以外、実施例９と同じ第２水溶液、第３水溶液及び第４水溶液を用いて実施例９と同様に上記ツイードを処理した。
【００２７】
＜比較例６＞
実施例９と同じ紡毛先染ツイードを用意した。実施例９において、第２水溶液による処理を行わない以外、実施例９と同じ第１水溶液、第３水溶液及び第４水溶液を用いて実施例９と同様に上記ツイードを処理した。
【００２８】
＜評価１＞
実施例１〜１２で処理した布地と、比較例１〜６で処理した布地について、それぞれ「羊毛繊維製品の洗濯性能」を調べるためのウールマーク試験方法 No.31(WM TM31) により評価した。この試験方法では、大きさ500×500 mmの織物試料を採取し、試料の端にほつれ防止を施し、所定の箇所にマークを付した後、40℃±3℃の温水で洗濯機で洗濯する。洗濯を3サイクル行った後、乾燥し、次式（１）により合計寸法変化率を求めた。この結果を表１に示す。
合計寸法変化率(%)＝[(FM−OM)／OM]×100………（１）
ここで、FMはフェルト処理後の測定値、OMは原長である。
【００２９】
表１から明らかなように、第１〜第４水溶液のうち、第１水溶液又は第２水溶液で処理しなかった比較例１〜６の布地の収縮率が−３２．０％〜−４４．０％と大きかったのに対して、第１〜第４水溶液で処理した実施例１〜１２の布地の収縮率は−２．６％〜−０．５％と小さかった。
【００３０】
【表１】
0003548758.tif 000002
【００３１】
＜評価２＞
実施例１及び比較例１で処理した布地について、それぞれの吸湿性を次の方法により評価した。即ち、これらの布地を２０℃、相対湿度６５％の雰囲気下で２４時間放置した後、絶乾重量を測定した。次にこれらの布地を２０℃、相対湿度９０％の雰囲気下で２４時間放置して吸湿させた後、吸湿後の重量を測定した。次の式（２）により吸湿後の含水率を求めた。
吸湿後含水率＝[((吸湿後重量)−(絶乾重量))／(絶乾重量)]×100……（２）
この結果を表２に示す。
【００３２】
表２から明らかなように、第１〜第４水溶液のうち、第１水溶液で処理しなかった比較例１の布地の吸湿後含水率が６．０％と小さかったのに対して、第１〜第４水溶液で処理した実施例１の布地の吸湿後含水率は９．２％と大きく、吸湿性が高いことが判った。
【００３３】
【表２】
0003548758.tif 000003
【００３４】
＜評価３＞
実施例１〜３及び比較例１〜３で処理した布地について、それぞれの乾きやすさ（乾燥性）を次の方法により評価した。即ち、これらの布地を２０℃、相対湿度６５％の雰囲気下で２４時間放置した後、絶乾重量を測定した。次にこれらの布地を４０℃の温水に３０分間浸漬し、マングル（ニップ圧力４Kg／cm2）で脱水し、脱水直後の重量を測定した。更に２０℃、相対湿度６５％の雰囲気下に１０分間放置した後と３０分間放置した後で布地の重量をそれぞれ測定した。この結果を表３に示す。
表３から明らかなように、第１〜第４水溶液のうち、第１水溶液又は第２水溶液で処理しなかった比較例１〜３の布地の脱水直後、１０分後、３０分後の重量と比較して、第１〜第４水溶液で処理した実施例１〜３の布地の脱水直後、１０分後、３０分後の重量は、いずれも小さく、換言すれば、重量減少が速く、乾きやすいこと（乾燥性に優れていること）が判った。
【００３５】
【表３】
0003548758.tif 000004
【００３６】
【発明の効果】
以上述べたように、本発明の処理方法によれば、蛋白繊維のスケールを除去する工程を含まないため蛋白繊維を傷めることなく、また樹脂加工を行うことなく蛋白繊維品に防縮性を付与できることから、蛋白繊維が有する本来の長所を損なわずに、人や環境に優しい蛋白繊維品を得ることができる。
アウターウェア用蛋白繊維品に本発明の処理を施すと、この蛋白繊維品は吸湿性が良くなり、かつ乾きやすい特長が得られる。インナーウェア用蛋白繊維品に本発明の処理を施した場合は、この蛋白繊維品は汗を吸い取りやすく、肌触りがソフトで、従来の羊毛に代表される蛋白繊維品のチクチク感がなくなる。